(57)【特許請求の範囲】
【請求項１】
質量％で、
Ｃ：０．１０〜０．３０％、
Ｓｉ：０．０５〜１．００％、
Ｍｎ：０．３０〜２．００％、
Ｐ：０．０３０％以下、
Ｓ：０．０３０％以下、
Ｃｒ：０．３０〜１．５０％、
Ｍｏ：０．５０％以下、
Ａｌ：０．０１６〜０．０６０％、
Ｎ：０．００８５〜０．０３０％、
を含有し、残部がＦｅ及び不可避不純物からなり、
フェライト及びパーライト組織であり、質量％でＮ含有量をＸＮ、Ａｌ含有量をＸＡｌとした場合に下記式（１）を満たし、かつ前記パーライト１個当たりの面積をＳｐμｍ２／個、１０００℃におけるＡｌＮの平衡析出量をＷｐ質量％とした場合に下記式（２）を満たすことを特徴とする結晶粒粗大化防止特性に優れ、浸炭温度が９４０〜１０６０℃である高温浸炭部品用素材。
（ＸＮ−８．５×１０−３）（ＸＡｌ−１．６×１０−２）≧５．２×１０−５…（１）
Ｓｐ×Ｗｐ≧４  …（２）
【請求項２】
請求項１に記載の高温浸炭部品用素材の製造方法であって、
質量％で、
Ｃ：０．１０〜０．３０％、
Ｓｉ：０．０５〜１．００％、
Ｍｎ：０．３０〜２．００％、
Ｐ：０．０３０％以下、
Ｓ：０．０３０％以下、
Ｃｒ：０．３０〜１．５０％、
Ｍｏ：０．５０％以下、
Ａｌ：０．０１６〜０．０６０％、
Ｎ：０．００８５〜０．０３０％、
を含有し、残部がＦｅ及び不可避不純物からなり、
質量％でＮ含有量をＸＮ、Ａｌ含有量をＸＡｌとした場合に下記式（１）を満たす鋼材を熱間鍛造後、９００〜１０００℃の範囲内における所定の加熱温度まで加熱し、その加熱温度で２０分以上加熱保持した後、６００〜７００℃の範囲内における所定の冷却温度まで０．５℃／ｓｅｃ以下の所定の冷却速度で冷却し、その冷却温度で３０分以上加熱保持することを特徴とする高温浸炭部品用素材の製造方法。
（ＸＮ−８．５×１０−３）（ＸＡｌ−１．６×１０−２）≧５．２×１０−５…（１）
【発明の詳細な説明】
【技術分野】
【０００１】
本発明は、結晶粒粗大化防止特性に優れた高温浸炭部品用素材及びその製造方法に関する。
【背景技術】
【０００２】
高温浸炭処理は、浸炭温度を高く設定（１０００℃以上）して反応を促進させる浸炭方法である。この浸炭方法によれば、短時間でより多くの炭素を侵入・拡散させることができるので、処理時間の短縮化を図ることができ、浸炭部品を効率よく製造することができる。一方、この浸炭方法によると、特定の結晶粒が異常粒成長し、混粒となることがある。このような組織が生じると、疲労強度や衝撃強度が低下し、熱処理歪みが増加するため、異常粒成長を防止する必要がある。
従来、異常粒成長を防止する技術としては、例えば下記特許文献１〜３に記載されているように、析出物を分散させて粒界をピン止めする方法や、浸炭前の組織状態を制御して異常粒成長の発生を抑える方法が知られている。析出物の分散による粒界のピン止め方法が主に用いられ、析出物としてはＡｌＮやＮｂＣ等の炭窒化物が用いられることが多い。具体的には、下記特許文献１〜３では、ピン止めする析出物としてＡｌＮのみならず、ＮｂやＴｉの炭窒化物を効率良く分散させることで、高温浸炭処理時の結晶粒粗大化を防止するようにしている。また、下記特許文献１では、浸炭前の鋼の組織状態としてベイナイト分率やパーライト分率、フェライト結晶粒度を規定することで、結晶粒粗大化特性又は切削加工性を向上させるようにしている。
【先行技術文献】
【特許文献】
【０００３】
【特許文献１】特開２００１−３０３１７４号公報
【特許文献２】特開２００３−０２７１３５号公報
【特許文献３】特開２００８−１８９９８９号公報
【発明の概要】
【発明が解決しようとする課題】
【０００４】
しかし、ＮｂやＴｉのような析出物の構成元素を積極的に添加することは、製造コストや加工性の悪化につながるおそれがある。また、浸炭前の鋼の組織状態を制御する場合、単に組織状態に着目するだけでは、高温浸炭処理時において結晶粒粗大化を防止するのに十分とはいえなかった。
【０００５】
本発明は以上のような事情を背景としてなされたものであり、その目的は１０００℃以上の高温浸炭処理を行った場合でも、結晶粒粗大化を良好に防止し得る高温浸炭部品用素材及びその製造方法を提供することにある。
【課題を解決するための手段及び発明の効果】
【０００６】
上記目的を達成するために本発明における結晶粒粗大化防止特性に優れ、浸炭温度が９４０〜１０６０℃である高温浸炭部品用素材は、質量％で、Ｃ：０．１０〜０．３０％、Ｓｉ：０．０５〜１．００％、Ｍｎ：０．３０〜２．００％、Ｐ：０．０３０％以下、Ｓ：０．０３０％以下、Ｃｒ：０．３０〜１．５０％、Ｍｏ：０．５０％以下、Ａｌ：０．０１６〜０．０６０％、Ｎ：０．００８５〜０．０３０％、を含有し、残部がＦｅ及び不可避不純物からなり、
フェライト及びパーライト組織であり、質量％でＮ含有量をＸＮ、Ａｌ含有量をＸＡｌとした場合に下記式（１）を満たし、かつ前記パーライト１個当たりの面積をＳｐμｍ２／個、１０００℃におけるＡｌＮの平衡析出量をＷｐ質量％とした場合に下記式（２）を満たすことを特徴とする。
（ＸＮ−８．５×１０−３）（ＸＡｌ−１．６×１０−２）≧５．２×１０−５…（１）
Ｓｐ×Ｗｐ≧４  …（２）
また、上記目的を達成するために本発明の高温浸炭部品用素材の製造方法は、上記した高温浸炭部品用素材の製造方法であって、質量％で、Ｃ：０．１０〜０．３０％、Ｓｉ：０．０５〜１．００％、Ｍｎ：０．３０〜２．００％、Ｐ：０．０３０％以下、Ｓ：０．０３０％以下、Ｃｒ：０．３０〜１．５０％、Ｍｏ：０．５０％以下、Ａｌ：０．０１６〜０．０６０％、Ｎ：０．００８５〜０．０３０％、を含有し、残部がＦｅ及び不可避不純物からなり、
質量％でＮ含有量をＸＮ、Ａｌ含有量をＸＡｌとした場合に上記式（１）を満たす鋼材を熱間鍛造後、９００〜１０００℃の範囲内における所定の再加熱温度まで加熱し、その再加熱温度で２０分以上加熱保持した後、６００〜７００℃の範囲内における所定の冷却温度まで０．５℃／ｓｅｃ以下の所定の冷却速度で冷却し、その冷却温度で３０分以上加熱保持することを特徴とする。
【０００７】
本発明の発明者らは、ピン止めする析出物としてのＡｌＮと、高温浸炭部品用素材としての浸炭前の鋼の組織状態との関係に着目したところ、ＡｌＮの平衡析出量と浸炭前の鋼の組織状態との間には、結晶粒粗大化特性を向上させる上で、それぞれ適切な平衡析出量及び組織状態があることを見出した。すなわち、上記式（１）及び（２）を満たすようにＡｌＮの平衡析出量と浸炭前の鋼の組織状態を規定することで、１０００℃以上の高温浸炭処理を行った場合でも、結晶粒粗大化を良好に防止することができる。そして、このような高温浸炭部品用素材に所定の浸炭処理を施すことで、適切な組織状態に調整した浸炭部品を得ることが可能である。
【図面の簡単な説明】
【０００８】
【図１】（Ａ）は浸炭前の熱間鍛造における温度−時間の工程図。（Ｂ）は（Ａ）の後に施される等温焼きなましにおける温度−時間の工程図。（Ｃ）は（Ｂ）の後に施される浸炭における温度−時間の工程図。
【図２】ＡｌＮ平衡析出量Ｗｐを算出するための基となるＡｌとＮの溶解度積を示すグラフ。
【図３】ＡｌＮ平衡析出量Ｗｐ−異常粒成長発生温度の関係を示すグラフ。
【図４】式（１）の条件を満たす領域を示すグラフ。
【図５】Ｓｐ×Ｗｐ−異常粒成長発生温度の関係を示すグラフ。
【図６】浸炭前の熱処理における冷却速度−パーライト１個当たりの面積の関係を示すグラフ。
【図７】（Ａ）〜（Ｃ）はパーライト１個当たりの面積Ｓｐを算出する方法を示す説明図。
【発明を実施するための形態】
【０００９】
以下、本発明の高温浸炭部品用素材における各元素の組成限定理由及び限定条件について説明する。
【００１０】
（１）Ｃ：０．１０〜０．３０％
Ｃは浸炭処理後に急冷を行った鋼部品の心部強度を確保するための必須元素である。ただし、過度の添加は加工性の悪化を招く。好ましくは０．１５〜０．２５％である。
【００１１】
（２）Ｓｉ：０．０５〜１．００％
Ｓｉは鋼の焼入れ性を高め、鋼の脱酸元素として有効な元素である。ただし、過度の添加は素材の加工性の低下を招く。好ましくは０．１０〜０．５０％である。
【００１２】
（３）Ｍｎ：０．３０〜２．００％
Ｍｎは鋼の焼入れ性を高めるのに有効な元素であるが、過度の添加は加工性の悪化を招く。好ましくは０．５０〜１．５０％である。
【００１３】
（４）Ｐ：０．０３０％以下
Ｐは結晶粒界を脆化させるため、その含有量の最小化が求められる。０．０３０％以下の含有量であれば粒界強度低下の効果は軽微である一方、含有量を極度に抑制することは精錬プロセスの延長を招き、コスト増を伴うため工業上好ましくない。
【００１４】
（５）Ｓ：０．０３０％以下
Ｓは不可避に鋼中に存在し、Ｍｎと結合して応力集中の起点となるＭｎＳ介在物を生成する。過度の含有はＭｎＳ介在物の量を増加させ、ひいては疲労強度の低下を招く。ただし、０．０３０％以下の含有量であれば疲労強度の低下は極めて軽微である。
【００１５】
（６）Ｃｒ：０．３０〜１．５０％
Ｃｒは鋼の焼入れ性を高める元素であり、鋼の焼入れ性を確保するために０．３０％以上の添加が必要である。他方、過度の添加は被削性を低下させることになるため、１．５０％を上限とする。好ましくは０．８０〜１．２０％である。
【００１６】
（７）Ｍｏ：０．５０％以下
Ｍｏは鋼の焼入性を高め、また耐摩耗性の向上に有効な元素であるが、高価であるため、工業上その含有量の最小化が求められている。好ましくは０．５０％以下である。
【００１７】
（８）Ａｌ：０．０１６〜０．０６０％
Ａｌは脱酸作用を有する。またＮと結合してＡｌＮを形成しやすい元素である。ＡｌＮは結晶粒の粗大化を防止する効果があり、この効果を得るためには０．０１６％以上の含有が必要である。他方、０．０６０％を超えて添加すると介在物が増加し、却って曲げ疲労強度の低下を招くため、０．０６０％を上限とする。
【００１８】
（９）Ｎ：０．００８５〜０．０３０％
ＮはＡｌと結合して窒化物を形成し、結晶粒の粗大化を防止する効果があり、この効果を得るためには０．００８５％以上の含有が必要である。他方、０．０３０％を超えて添加すると、素材の硬さを増加させるため、０．０３０％を上限とする。
【００１９】
（１０）残部：Ｆｅ及び不可避不純物
なお、表１ではＦｅ及び不可避不純物の記載を省略してある。
【００２０】
次に、１０００℃以上の浸炭温度で結晶粒粗大化を良好に防止できること、換言すれば異常粒成長発生温度が１０００℃以上となるためには、質量％でＮ含有量をＸＮ、Ａｌ含有量をＸＡｌとした場合に下記式（１）を満たし、かつパーライト１個当たりの面積をＳｐμｍ２／個、１０００℃におけるＡｌＮの平衡析出量をＷｐ質量％とした場合に下記式（２）を満たすことが必要である点について説明する。
（ＸＮ−８．５×１０−３）（ＸＡｌ−１．６×１０−２）≧５．２×１０−５…（１）
Ｓｐ×Ｗｐ≧４  …（２）
【００２１】
式（１）、（２）を導き出すために以下の試験を行った。試験の供試材として、表１に示す化学成分を有する鋼種Ａ〜Ｆ（残部はＦｅ及び不可避不純物）からなる鋼を用いた。各供試材を電気炉で溶解し、圧延してφ８０の棒鋼を作成し、φ８×１２ｍｍの試験片を採取した。この試験片に対して加工フォーマスタ試験機により、図１（Ａ）に示される条件で熱間鍛造を行い、次いで図１（Ｂ）及び表２に示される等温焼きなましを実施した。このような熱処理を施した試験片より、パーライト１個当たりの面積の測定、及び図１（Ｃ）に示される条件で浸炭処理を行い、異常粒成長発生温度の評価を行った。
【００２２】
【表１】
0006551657.tif 000002
【００２３】
【表２】
0006551657.tif 000003
【００２４】
次に、ＡｌＮ平衡析出量（質量％）と１０００℃以上の高温度での結晶粒粗大化には何らかの対応関係があるものと予想し、各試験片において１０００℃におけるＡｌＮ平衡析出量（１０００℃に長く保持したならば得られるであろうＡｌＮ析出量）を図２に基づいて計算した。図２において、Ｘ軸はＡｌ含有量（質量％）を示し、Ｙ軸はＮ含有量（質量％）を示し、線１はＡｌ（原子量２７）とＮ（原子量１４）の化学量論比が１：１となる線を示している。また、線２はＡｌとＮの溶解度積(W.C.Leslie;Trans.ASM,Vol46(1954),p.1470)を示しており、
ｌｏｇ[Ａｌ][Ｎ]＝１．０３−６７７０／Ｔ（Ｋ）  …線２として表される。
【００２５】
いま、Ａｌ含有量とＮ含有量が図２中のＡ（ｘ１，ｙ１）で示される組成であるときのＡｌＮ平衡析出量を求める場合を考える。この場合、線１をＡ（ｘ１，ｙ１）を通るように平行移動した線１’（[Ｎ]−ｙ１＝１４／２７×（[Ａｌ]−ｘ１））と線２の交点Ｂ（[Ａｌ]，[Ｎ]）が固溶分となり、残り（差）が析出分となる。すると、析出するＡｌ（質量％）、Ｎ（質量％）はそれぞれ次のようになる。
析出Ａｌ＝含有Ａｌ−固溶Ａｌ＝ｘ１−[Ａｌ]  …式（３）
析出Ｎ＝含有Ｎ−固溶Ｎ＝ｙ１−[Ｎ]  …式（４）
また、ＡｌＮ分子量＝４１、Ａｌ原子量＝２７、Ｎ原子量＝１４であるから、
ＡｌＮ平衡析出量＝（４１／２７）×析出Ａｌ
＝（４１／２７）×（ｘ１−[Ａｌ]）  …式（５）
【００２６】
したがって、与えられたＡ（ｘ１，ｙ１）と線１’を線２に代入して[Ａｌ]を求め、この[Ａｌ]を式（５）に代入すれば、ＡｌＮ平衡析出量を求めることができる。具体的には、表１の鋼種Ａは（ｘ１，ｙ１）＝（０．０３０，０．０１４）であるから、これとＴ＝１２７３（Ｋ：１０００℃）を線２に代入すれば、[Ａｌ]＝０．０１１６が得られる。よって、式（５）から１０００℃におけるＡｌＮ平衡析出量として０．０２８０の値が得られる（表２参照）。同様に、各鋼種Ｂ〜Ｆにおいては１０００℃におけるＡｌＮ平衡析出量（質量％）として、それぞれ０．０３３２、０．０３２６、０．０４２８、０．０１９７、０．０１０７の値が得られる。
【００２７】
次に、各試験片について異常粒成長が発生する温度、すなわち結晶粒が粗大化する温度を測定し、異常粒成長発生温度と上記ＡｌＮ平衡析出量との関係を調べた。この場合、光学顕微鏡（１００倍）でランダムに１０視野観察を行い、視野内において粒度６番以下の粗粒が１つでも存在することを条件として、異常粒成長が発生したものと判定した。結果を図３に示す。
【００２８】
図３から明らかなように、ＡｌＮ平衡析出量が同じであっても、冷却速度が異なると異常粒成長発生温度が２０〜４０℃の範囲内でばらついて分布するようになり、冷却速度が遅くなるほど異常粒成長発生温度が高温度側に移行することが分かる。例えば、ＡｌＮ平衡析出量を０．０２８０質量％に設定した場合には、大方の冷却速度で異常粒成長発生温度が１０００℃を超えることとなるが、冷却速度が早過ぎる（２．５℃／ｓｅｃ）と、異常粒成長発生温度が１０００℃を僅かに下回ることとなった。各々の試験片の試験結果を踏まえ、異常粒成長発生温度が１０００℃以上となるためには、ＡｌＮ平衡析出量が少なくとも０．０２５質量％程度は必要であると判断した。
【００２９】
ＡｌＮ平衡析出量が０．０２５質量％以上を満たす条件は、図４に示すとおりとなる。ここで、ＡｌＮが０．０２５質量％となるときのＮ、Ａｌの含有量は、それぞれ８．５×１０−３質量％、１．６×１０−２質量％となり、前記線２の１２７３Ｋ（１０００℃）における曲線をその分だけ平行移動させることで式（１）が得られる。
【００３０】
式（１）を満たすＮ含有量とＡｌ含有量は、図４にて斜線で示す領域１１で表され、Ｎ含有量とＡｌ含有量がいずれも領域１１内にあることが、浸炭温度が１０００℃以上の高温でも異常粒成長を発生させないための必要条件となる。
【００３１】
次に、１０００℃以上の高温度での結晶粒粗大化防止には、ＡｌＮ平衡析出量の観点の他、浸炭前の組織とも何らかの対応関係があるものと予想し、各試験片において異常粒成長発生温度と、パーライト１個当たりの面積Ｓｐ及びＡｌＮ平衡析出量Ｗｐの積との関係を調べた。結果を図５に示す。
【００３２】
図５から明らかなように、Ｓｐ×Ｗｐ≧４の範囲で、異常粒成長発生温度が１０００℃以上となることが分かる。ここで、Ｓｐについては、各試験片において、測定面積０．４ｍｍ２中のパーライト面積を、同じく測定面積０．４ｍｍ２中のパーライト個数で除算して、パーライト１個当たりの面積とした。具体的には、図７（Ａ）〜（Ｃ）の手順でパーライト１個当たりの面積を計算した。まず、図７（Ａ）に示すように、光学顕微鏡にて各試験片の組織（フェライト＋パーライト組織）を撮影した（腐食液としてピクラルを使用）。
【００３３】
撮影した組織写真から測定面積０．４ｍｍ２中のパーライト個数を測定した。この場合、例えば図７（Ｂ）にて破線で囲んだパーライトＰ１を代表して示すように、連結状態にあるパーライトは１個とみなした。また、一辺が５μｍ以下のパーライトは含まないこととした。次に、図７（Ｃ）に示すように、撮影した組織写真を２値化し（所定の画像編集ソフトを使用）、パーライト面積を測定した。そして、測定面積０．４ｍｍ２中のパーライト面積を、同じく測定面積０．４ｍｍ２中のパーライト個数で除算して、パーライト１個当たりの面積を求めた。また、ＡｌＮ平衡析出量は、鋼種毎の１０００℃における計算値を使用した。
【００３４】
なお、図５中、データ１２は鋼種をＢとする試験片に対応しており、異常粒成長発生温度が約１０６０℃、その温度に対応したＡｌＮ平衡析出量の計算値が０．０２８４、パーライト１個当たりの面積Ｓｐが３２６であるのに対し、鋼種Ｂの試験片の１０００℃におけるＡｌＮ平衡析出量Ｗｐの計算値は、表２で示すように０．０３３２である。このため、浸炭温度を１０００℃〜１０６０℃に設定する場合には、実際の異常粒成長発生温度に基づいて計算したＡｌＮ平衡析出量に代えて、１０００℃におけるＡｌＮ平衡析出量Ｗｐの計算値を用いたとしても、式（２）に基づいた評価を行うに際しては、何らの問題はないと考えられる。この場合、１０００℃におけるＡｌＮ平衡析出量Ｗｐの計算値を用いることとも関連して、式（２）を充足するためには、パーライト１個当たりの面積Ｓｐを少なくとも１５０以上に設定することが望ましく、より好ましくは２５０以上に設定することが望まれる。
【００３５】
また、各試験片においては、図１（Ｂ）に示したように、３種の冷却速度で冷却するようにしたが、冷却速度とパーライト１個当たりの面積Ｓｐとの間には、図６に示すような関係があることが分かった。図６から明らかなように、冷却速度が０．５℃／ｓｅｃ以下になると、パーライト１個当たりの面積Ｓｐが著しく増加することが分かる。なお、表２に示すように、１０００℃におけるＡｌＮ平衡析出量Ｗｐの値が０．０２５質量％に比して大きいほど、冷却速度が０．５℃／ｓｅｃを超えても異常粒成長発生温度が１０００℃を超える場合が多くなるが、ＡｌＮ平衡析出量Ｗｐが０．０２５質量％を超えていてもその程度が小さい場合、冷却速度が０．５℃／ｓｅｃを超えると異常粒成長発生温度が１０００℃を下回る場合が認められる。
【００３６】
以上の説明からも明らかなように、本実施例の高温浸炭部品用素材によれば、上記式（１）及び（２）を満たすことで、１０００℃以上の高温浸炭処理を行った場合でも、結晶粒粗大化を良好に防止することができる。また、浸炭前における上記冷却温度を０．５℃／ｓｅｃ以下に設定することで、パーライト１個当たりの面積を所定の大きさ以上に確保できることに伴い、結晶粒粗大化をより一層良好に防止できるようになる。
【符号の説明】
【００３７】
Ｂ点  レスリーの式における固溶（[Ａｌ]，[Ｎ]）の一例
１１  式（１）を満たすＮ含有量とＡｌ含有量の領域
１２  式（２）を満たすデータの一例
【図１】
0006551657.tif 000004
【図２】
0006551657.tif 000005
【図３】
0006551657.tif 000006
【図４】
0006551657.tif 000007
【図５】
0006551657.tif 000008
【図６】
0006551657.tif 000009
【図７】
0006551657.tif 000010